(57)【特許請求の範囲】
【請求項１】
ショ糖ベンゾエートにカルボン酸塩を配合してなるショ糖ベンゾエート組成物の製造方法であって、
ショ糖ベンゾエートとカルボン酸塩を有機溶剤及び／又は水に溶解混合する工程と、該混合溶液から有機溶剤及び／または水を除去する工程、とを含有するショ糖ベンゾエート組成物の製造方法。
【請求項２】
ショ糖ベンゾエートにカルボン酸塩を配合してなるショ糖ベンゾエート組成物の製造方法であって、
溶融させたショ糖ベンゾエートにカルボン酸塩を混合する工程を含有するショ糖ベンゾエート組成物の製造方法。
【請求項３】
前記カルボン酸塩がショ糖ベンゾエートに対して０．００１重量％以上１重量％以下であることを特徴とする請求項１または２に記載のショ糖ベンゾエート組成物の製造方法。
【請求項４】
前記カルボン酸塩が飽和カルボン酸塩、不飽和カルボン酸塩、ヒドロキシ酸塩、及びポリカルボン酸塩から選択された１種又は２種以上である事を特徴とする請求項１ないし３のいずれか１項に記載のショ糖ベンゾエート組成物の製造方法。
【請求項５】
前記カルボン酸塩が２価以上のポリカルボン酸のアルカリ金属塩であることを特徴とする請求項１ないし４のいずれか１項に記載のショ糖ベンゾエート組成物の製造方法。
【請求項６】
前記ショ糖ベンゾエートの平均エステル化度が６．５以下であることを特徴とする請求項１ないし５のいずれか１項に記載のショ糖ベンゾエート組成物の製造方法。
【発明の詳細な説明】
【技術分野】
【０００１】
本発明はショ糖ベンゾエート組成物及びその製造方法に関するものである。具体的には加熱時に着色が少ないショ糖ベンゾエート組成物及びその製造方法に関するものである。
【背景技術】
【０００２】
ショ糖ベンゾエートは各種産業用の可塑剤又は分散剤として利用されてきており、具体的には鏡面光沢美爪料の皮膜形成材等としてとして有用であることが知られている（特許文献１）。また、近年では感熱転写用受像シートなどの樹脂添加剤としても使用されている（特許文献２）。これらの用途における製造工程において、ショ糖ベンゾエートは加熱されることによって着色することが問題となっており、特に平均エステル化度が低い場合の着色は顕著なものである。
【先行技術文献】
【特許文献】
【０００３】
【特許文献１】特開２００６−８９３８９号公報
【特許文献２】特開平６−２５５２７４号公報
【発明の開示】
【発明が解決しようとする課題】
【０００４】
本発明は上記の実情に鑑みてなされたものであり、その目的は、加熱しても着色しないショ糖ベンゾエート組成物、及び該ショ糖ベンゾエート組成物の製造方法を提供することにある。
【課題を解決するための手段】
【０００５】
本発明者らが鋭意研究を重ねた結果、特定の製造方法によりショ糖ベンゾエートにカルボン酸塩を配合することにより、加熱しても着色しないショ糖ベンゾエート組成物が得られる事を見出し、本発明を完成するに至った。
すなわち、本発明は、ショ糖ベンゾエートにカルボン酸塩を配合してなるショ糖ベンゾエート組成物の製造方法であって、ショ糖ベンゾエートとカルボン酸塩を有機溶剤及び／又は水に溶解混合する工程と、該混合溶液から有機溶剤及び／または水を除去する工程、とを含有するショ糖ベンゾエート組成物の製造方法を第一の要旨とする。
ショ糖ベンゾエートにカルボン酸塩を配合してなるショ糖ベンゾエート組成物の製造方法であって、溶融させたショ糖ベンゾエートにカルボン酸塩を混合する工程を含有するショ糖ベンゾエート組成物の製造方法を第二の要旨とする。
前記ショ糖ベンゾエート組成物の製造方法においてカルボン酸塩がショ糖ベンゾエートに対して０．００１重量％以上１重量％以下であることが好ましい。
また、前記カルボン酸塩が飽和カルボン酸塩、不飽和カルボン酸塩、ヒドロキシ酸塩、及びポリカルボン酸塩から選択された１種又は２種以上である事が好ましい。
さらに、前記カルボン酸塩は２価以上のポリカルボン酸のアルカリ金属塩であることが好ましい。
また、前記ショ糖ベンゾエートの平均エステル化度が６．５以下であることが好ましい。
【発明を実施するための形態】
【０００６】
次に、本発明を実施するための形態について説明する。
本発明の組成物はショ糖ベンゾエートにカルボン酸塩を配合してなることを特徴とする。
ショ糖ベンゾエートは一般的にショ糖と塩化ベンゾイルのエステル化反応により製造されるものであり、ショ糖が８つの水酸基を有することから、平均エステル化度は０を越えて８以下のものが存在する。本発明の組成物に用いるショ糖ベンゾエートの平均エステル化度としては特に制限されるものではなく、前記のいずれの平均エステル化度のものも使用できる。
加熱による着色は平均エステル化度が低い場合に特に顕著に生じるため、本発明におけるショ糖ベンゾエートの平均エステル化度は６．５以下である事が好ましく、５．７以下がより好ましい。
本発明に使用されるショ糖ベンゾエートの製造方法は公知であり、特開昭５２−９５６２５に記載されている製造方法で製造することができる。また、一般に市販されているものを使用することができ、具体的には第一工業製薬製「モノペットＳＢ」（登録商標）を使用することができる。
【０００７】
本発明に使用されるカルボン酸塩については特に制限はされないが、飽和カルボン酸、不飽和カルボン酸、ヒドロキシ酸、ポリカルボン酸等のカルボン酸とアルカリ金属、アルカリ土類金属との塩が好ましい。これら以外のカルボン酸、例えば芳香族カルボン酸については着色防止効果が小さくなる傾向にある。
前記カルボン酸は具体的には、飽和カルボン酸としては、蟻酸、酢酸、プロピオン酸、酪酸、吉草酸、カプロン酸、エナント酸、カプリル酸、ペラルゴン酸、カプリン酸、ラウリン酸、ミリスチン酸、パルミチン酸、マルガリン酸、ステアリン酸等が挙げられる。不飽和カルボン酸としては、オレイル酸、リノール酸、リノレン酸、アラキドン酸、ドコサヘキサエン酸、エイコサペンタエン酸等が挙げられる。ヒドロキシ酸としては、乳酸、リンゴ酸、クエン酸等が挙げられる。ポリカルボン酸としては、シュウ酸、マロン酸、コハク酸、グルタル酸、アジピン酸、フマル酸、マレイン酸、グルコン酸等が挙げられる。
前記カルボン酸塩におけるカルボン酸として特に好ましいのはヒドロキシ酸及び／又はポリカルボン酸とアルカリ金属からなるカルボン酸塩である。
具体的にはヒドロキシ酸としては、リンゴ酸、クエン酸、ポリカルボン酸としてはシュウ酸、マロン酸、コハク酸、フマル酸、マレイン酸、グルコン酸が特に好ましい。
前記カルボン酸塩における金属塩としては、アルカリ金属が特に好ましい。アルカリ土類金属等の多価金属を配合した場合、ショ糖ベンゾエート組成物に濁りが生じる場合がある。
本発明におけるショ糖ベンゾエートに対するカルボン酸塩の配合量は特に制限されるものではないが、０．００１重量％以上１重量％以下であることが好ましく、より好ましくは０．０１重量％以上０．１重量％以下である。配合量が０．００１重量％未満であれば着色防止性能が不十分であり、１重量％を超える場合は透明なショ糖ベンゾエートを得られにくくなる。
【０００８】
本発明におけるショ糖ベンゾエート組成物の製造方法は、特に限定されないが、ショ糖ベンゾエートとカルボン酸塩を粉体の状態で混合した後、有機溶剤及び／又は水に溶解させる製造方法や、溶融させた、又は有機溶剤並びに／若しくは水に溶解させたショ糖ベンゾエートに、カルボン酸塩を粉体のまま、又は有機溶剤並びに／若しくは水に溶解させて混合する製造方法がある。前記製造方法において、有機溶剤及び／又は水を使用した場合は、適宜、加熱や減圧により溶媒除去を行う。
本発明の製造方法としては、ショ糖ベンゾエートとカルボン酸塩を有機溶剤及び／又は水に溶解混合し、該混合溶液から有機溶剤及び／または水を除去する方法が好ましい。ショ糖ベンゾエートとカルボン酸塩を有機溶剤及び／又は水に溶解混合する方法としては、ショ糖ベンゾエートとカルボン酸塩を粉体の状態で混合した後、有機溶剤及び／又は水に溶解させ混合する方法、溶融したショ糖ベンゾエートにカルボン酸塩を有機溶剤及び／又は水に溶解させ添加し混合する方法、有機溶剤及び／又は水に溶解したショ糖ベンゾエートにカルボン酸塩をそのまま添加し混合する方法、有機溶剤及び／又は水に溶解したショ糖ベンゾエートにカルボン酸塩を有機溶剤及び／又は水に溶解させ添加し混合する方法が挙げられる。
有機溶剤及び／又は水の除去の方法としては特に限定はされないが、通常、加熱および減圧条件下で行われる。加熱、減圧条件としては適宜設定されるものであるが通常９０〜２００℃、減圧条件は１〜２００ｍｍＨｇである。
本発明におけるショ糖ベンゾエート組成物の製造方法において、より好ましくは、ショ糖ベンゾエートの製造工程におけるエステル化反応終了後にショ糖ベンゾエートと有機溶媒の混合物から有機溶媒を除去する前に、該混合物にカルボン酸塩を粉体のまま、又は有機溶剤並びに／若しくは水に溶解させてから添加することが好ましい。有機溶剤の除去は、通常、前記と同様の加熱および減圧条件化で行うことができる。このように有機溶剤の除去の前にカルボン酸塩を添加することにより、加熱による着色を防止することができ、後の精製工程を簡便におこなうことができる。
【０００９】
前記有機溶剤としては、特に限定されないが、ベンゼン、トルエン、キシレン、エチルベンゼン、クロロベンゼン、クロロトルエン、二塩化メチレン、クロロホルム、四塩化炭素、テトラクロロエチレン、ジエチルエーテル、ジイソプロピルエーテル、アセトン、メチルエチルケトン、シクロヘキサノン、ジオキサン、テトラヒドロフラン、酢酸メチル、３級ブタノール等が挙げられる。
【００１０】
本発明の組成物には効果を妨げない範囲で他の添加物を配合することが出来る。具体的には、ジブチルヒドロキシトルエンやペンタエリスリトールテトラキス〔３-(３,５-ジ-t-４-ヒドロキシフェニル)プロピオネート〕などの各種酸化防止剤や腐敗防止剤などが挙げられる。これらの配合量は特に限定されないが、本発明の効果を妨げない範囲で添加することができる。
【実施例】
【００１１】
以下、実施例を挙げて本発明をさらに具体的に説明するが、本発明は、これらの実施例に限定されるものではない。なお、実施例、比較例中、部及び％は特に断らない限り重量基準である。
＜ショ糖ベンゾエートの調整＞
市販のショ糖ベンゾエート（製品名：モノペットＳＢ（登録商標）、第一工業製薬株式会社製）をカラムにて高エステル化度のものを除去し、平均置換度５．７のショ糖ベンゾエートを得た。
＜１．配合品の着色評価（１）＞
前記ショ糖ベンゾエート（ＡＨＡＰ＜１０）を１２０℃で溶融し、速やかに下記表１に記載の各種カルボン酸塩を表１に示す量を添加した。このショ糖ベンゾエート組成物を１２０℃、１６時間加熱継続した。加熱処理後、トルエンに再溶解し５０％とし下記の基準にて色相及び外観評価を行った。評価結果を下記表１に示す。
＜色相評価基準＞
◎  ：ＡＨＰＡ２０未満
○  ：ＡＨＰＡ２０以上５０以下
×  ：ＡＨＰＡ５０を超えた場合
＜外観評価＞
透明性（透明又は微濁）を目視で判定した。
【００１２】
【表１】
0005679447.tif 000002
溶融混合により製造したショ糖ベンゾエートにおいて、表１に示すとおり、各種カルボン酸塩を添加しない場合は、加熱により色相が悪化したが（比較例１）、各種カルボン酸塩を添加した実施例１〜４は色相に変化は無かった。
＜２．配合品の着色評価（２）＞
ショ糖ベンゾエート（平均エステル化度５．５）の５０％トルエン溶液（ＡＰＨＡ  ＜１０）に表２記載各種カルボン酸塩を１０％水溶液として表２に示す量を添加混合し、１３０℃、１５ｍｍＨｇ以下にて脱溶媒し、残存トルエン量が０．１％以下となったところで終了した。得られたショ糖ベンゾエートを再びトルエンに再溶解し５０％とし上記の基準にて色相及び外観評価を行った。評価結果を表２に示す。
【００１３】
【表２】
0005679447.tif 000003
有機溶剤及び水に溶解する方法により製造したショ糖ベンゾエートにおいて、表２に示すとおり、各種カルボン酸塩を添加しない場合は、加熱により色相が悪化したが（比較例２）、各種カルボン酸塩を添加した実施例５〜１０は色相に変化は無かった。
＜３．有機溶剤回収時の着色評価＞
〔ショ糖ベンゾエートの製造〕
攪拌棒、温度計、冷却コンデンサー、滴下漏斗、ｐＨメーターに接続したｐＨ電極を備えた１ｌの５つ口フラスコにショ糖３４．２部と水７０部を仕込み溶解した後、水浴で１０℃以下に冷却しながら塩化ベンゾイル８０部を含むシクロヘキサノン１００部を徐々に加え均一に溶かした。２０℃以下の温度を保ちながら、４８％苛性ソーダ水溶液４８．５部を滴下漏斗よりｐＨが１０〜１１に保たれるような速度で加えた。通常１時間以内で滴下は終了した。その後水浴を取り去り、２０〜３０℃の室温で１時間攪拌を続け熟成して反応を完結させた。その後、若干量の炭酸ソーダを加え加熱して微量に残っている塩化ベンゾイルを安息香酸ソーダに変換した。
〔着色評価〕
前記反応混合物に下記表３に記載の各種カルボン酸塩を１０％水溶液として表３に記載の量で添加混合し、１５０℃減圧下（５ｍｍＨｇ）にて脱溶媒し、残存溶剤（シクロへキサノン）０．０５％以下となったところで終了した。得られたショ糖ベンゾエートを再びトルエンに再溶解し５０％とし上記の基準にて色相及び外観評価を行った。評価結果を表３に示す。
【００１４】
【表３】
0005679447.tif 000004
ショ糖ベンゾエートの製造工程における溶剤回収時にカルボン酸塩を添加する製造方法において、表３に示すとおり、各種カルボン酸塩を添加しない場合は、加熱により色相が悪化したが（比較例３）、各種カルボン酸塩を添加した実施例１１〜１４は色相に変化は無かった。
【産業上の利用可能性】
【００１５】
本発明のショ糖ベンゾエートは各種産業用の可塑剤又は分散剤として使用でき、具体的には鏡面光沢美爪料の皮膜形成材等や感熱転写用受像シートなどの樹脂添加剤として使用することが出来る。